【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
鋼の第１の層と、
少なくとも９０％のバナジウムの第２の層と、
第１の層と第２の層との間のニッケル、ニッケル合金、クロム、クロム合金、ジルコニウムまたはジルコニウム合金の第３の層と、
からなる、壁要素。
【請求項２】
前記第２の層は、前記第１の層の厚さの０．１％〜５０％である厚さを有し、前記第３の層は、前記第１の層の厚さの０．１％〜５０％である厚さを有する、請求項１に記載の壁要素。
【請求項３】
前記第２の層は、前記第１の層の厚さの１％〜５％である厚さを有し、前記第３の層は、前記第１の層の厚さの１％〜５％である厚さを有する、請求項１に記載の壁要素。
【請求項４】
前記第２の層が、バナジウム合金  Ｖ−２０Ｔｉ、Ｖ−１０Ｃｒ−５Ｔｉ、Ｖ−１５Ｃｒ−５Ｔｉ、Ｖ−４Ｃｒ−４Ｔｉ、Ｖ−４Ｃｒ−４Ｔｉ  ＮＩＦＳ  Ｈｅａｔｓ  １および２、Ｖ−４Ｃｒ−４Ｔｉ  ＵＳ  Ｈｅａｔｓ  ８３２６６５および８９２３８６４、ならびにＶ−４Ｃｒ−４Ｔｉ  Ｈｅａｔｓ  ＣＥＡ−Ｊ５７から選択される、請求項１〜３のいずれか１項に記載の壁要素。
【請求項５】
前記第２の層がＶ−４Ｃｒ−４Ｔｉである、請求項４に記載の壁要素。
【請求項６】
前記第２の層が、以下からなる、請求項４に記載の壁要素：
３．０−５．０重量％のＣｒ、
３．０−５．０重量％のＴｉ、および
０．０２重量％以下のＣ、
残りはＶおよび他の元素であり、バナジウム合金は、０．１重量％以下のこれらの他の元素の各々を含み、これらの他の元素の合計は、０．５重量％以下である。
【請求項７】
前記第２の層が、以下からなる、請求項５に記載の壁要素：
３．５−４．５重量％のＣｒ、
３．５−４．５重量％のＴｉ、
０．０４−０．１重量％のＳｉ、
０．０２重量％までのＯ、
０．０２重量％までのＮ、
０．０２重量％までのＣ、
０．０２重量％までのＡｌ、
０．０２重量％までのＦｅ、
０．００１重量％までのＣｕ、
０．００１重量％までのＭｏ、
０．００１重量％までのＮｂ、
０．００１重量％までのＰ、
０．００１重量％までのＳ、 および
０．０００２重量％以下のＣｌ、
残りはＶおよび他の元素であり、バナジウム合金は、０．００１重量％以下のこれらの他の元素の各々を含み、これらの他の元素の合計は、０．０１重量％以下である。
【請求項８】
前記第２の層が、以下からなる、請求項１〜４のいずれか１項に記載の壁要素：
０．００１−０．５重量％のＣ、
残りはＶおよび他の元素であり、第２の層はこれらの他の元素の各々を０．１重量％以下含み、これらの他の元素の合計は、０．５重量％以下である。
【請求項９】
前記第２の層が、Ｖに加えて０．１〜０．３重量％のＣを含む、請求項８に記載の壁要素。
【請求項１０】
前記第１の層の鋼が、焼戻マルテンサイト鋼、フェライト鋼、オーステナイト鋼、酸化物分散強化鋼、Ｔ９１鋼、Ｔ９２鋼、ＨＴ９鋼、３１６鋼、および３０４鋼から選択される、請求項１〜９のいずれか１項に記載の壁要素。
【請求項１１】
前記第１の層の鋼が、以下からなる、請求項１〜１０のいずれか１項に記載の壁要素：
９．０−１２．０重量％のＣｒ、
０．００１−２．５重量％のＷ、
０．００１−２．０重量％のＭｏ、
０．００１−０．５重量％のＳｉ、
０．５重量％までのＴｉ、
０．５重量％までのＺｒ、
０．５重量％までのＶ、
０．５重量％までのＮｂ、
０．３重量％までのＴａ、
０．１重量％までのＮ、
０．３重量％までのＣ、
０．０１重量％までのＢ、
残りはＦｅおよび他の元素であり、鋼はこれらの他の元素の各々を０．１５重量％以下含み、これらの他の元素の合計は、０．３５重量％以下である。
【請求項１２】
前記鋼が、Ｔｉ、Ｚｒ、Ｖ、Ｎｂ、ＴａまたはＢの炭化物析出物、Ｔｉ、Ｚｒ、Ｖ、ＮｂまたはＴａの窒化物析出物、および／またはＴｉ、Ｚｒ、Ｖ、ＮｂまたはＴａの炭窒化物析出物のうちの１つ以上を含む、請求項１〜１１のいずれか１項に記載の壁要素。
【請求項１３】
前記バナジウム合金が、Ｃｒ、Ｔｉおよび／または他の元素の１つ以上の炭化物析出物を含む、請求項５〜７のいずれか１項に記載の壁要素。
【請求項１４】
前記第１の層が、前記壁要素の全厚の少なくとも９９％であり、前記第３の層および前記第２の層の各々が、前記第１の層の厚さの０．０００１％〜０．５％である、請求項１〜１３のいずれか１項に記載の壁要素。
【請求項１５】
前記壁要素は、内表面および外面を有する管の形態であり、前記第１の層は、前記管の内表面を形成し、前記第２の層は、前記管の外面を形成する、請求項１〜１４のいずれか１項に記載の壁要素。
【請求項１６】
前記第３の層が、以下からなる、請求項１〜１５のいずれか１項に記載の壁要素：
少なくとも９９．９重量％のＮｉ、
残りは他の元素であり、前記第３の層の材料は、０．０５重量％以下のこれらの他の元素の各々を含み、これらの他の元素の合計は、０．１重量％以下である。
【請求項１７】
前記第３の層が、以下からなる、請求項１〜１５のいずれか１項に記載の壁要素：
少なくとも９０．０重量％のＮｉ、
残りは他の元素であり、前記第３の層の材料は、これらの他の元素の各々を１．０重量％以下含み、これらの他の元素の合計は、５．０重量％以下である。
【請求項１８】
前記第３の層が、以下からなる、請求項１〜１５のいずれか１項に記載の壁要素：
少なくとも９９．９重量％のＣｒ、
残りは他の元素であり、前記第３の層の材料は、これらの他の元素の各々を０．０５重量％以下含み、これらの他の元素の合計は、０．１重量％以下である。
【請求項１９】
前記第３の層が、以下からなる、請求項１〜１５のいずれか１項に記載の壁要素：
少なくとも９０．０重量％のＣｒ、
残りは他の元素であり、前記第３の層の材料は、これらの他の元素の各々を１．０重量％以下含み、これらの他の元素の合計は、５．０重量％以下である。
【請求項２０】
前記第３の層が、以下からなる、請求項１〜１５のいずれか１項に記載の壁要素：
９９．９重量％以上のＺｒ、
残りは他の元素であり、前記第３の層の材料は、これらの他の元素の各々を０．０５重量％以下含み、これらの他の元素の合計は、０．１重量％以下である。
【請求項２１】
前記第３の層が、以下からなる、請求項１〜１５のいずれか１項に記載の壁要素：
少なくとも９０．０重量％のＺｒ、
残りは他の元素であり、前記第３の層の材料は、これらの他の元素の各々を１．０重量％以下含み、これらの他の元素の合計は、５．０重量％以下である。
【請求項２２】
請求項１〜２１のいずれか１項に記載の壁要素から少なくとも部分的に作製されたコンテナ。
【請求項２３】
核燃料を保持するためのコンテナであって、
燃料貯蔵領域を外部環境から分離する少なくとも１つの壁要素を含み、
前記壁要素は、少なくとも９０％のバナジウムの第２の層から、第１の層と第２の層との間の第３の層によって分離された、鋼からなる第１の層を有し、
前記壁要素の前記第１の層は前記外部環境に接触し、前記第２の層は前記燃料貯蔵領域に接触し、
前記第３の層は、ニッケル、ニッケル合金、クロム、クロム合金、ジルコニウムまたはジルコニウム合金からなる、コンテナ。
【請求項２４】
前記コンテナは、容器を形成するために、１つ以上の連続的に接続された壁要素によって画定される形状を有する、請求項２３に記載のコンテナ。
【請求項２５】
前記コンテナは円筒状の管として形成され、少なくとも１つの壁要素が前記管の円筒壁を形成し、前記燃料貯蔵領域が前記管の内側である、請求項２３に記載のコンテナ。
【請求項２６】
前記コンテナは底壁と１つ以上の側壁とを含み、少なくとも１つの壁要素が前記コンテナの底壁または側壁を形成する、請求項２３〜２５のいずれか１項に記載のコンテナ。
【請求項２７】
物品であって、
ある量の核物質と、
前記核物質の外部に配置され、核物質の少なくとも一部を外部環境から分離する壁要素とを含み、前記壁要素は、
前記外部環境と接触する鋼の第１の層と、
前記核物質と接触する少なくとも９０％のバナジウムの第２の層と、
前記第１の層と前記第２の層との間の第３の層と、からなり、
ニッケルの前記第３の層は、鋼から前記第２の層のバナジウム合金への炭素の移動を阻止し、
前記第３の層は、ニッケル、ニッケル合金、クロム、クロム合金、ジルコニウムまたはジルコニウム合金からなる、物品。
【請求項２８】
前記核物質が、Ｕ、Ｔｈ、Ａｍ、Ｎｐ、およびＰｕのうちの少なくとも１つを含む、請求項２７に記載の物品。
【請求項２９】
前記核物質が、Ｎｂ、Ｍｏ、Ｔａ、Ｗ、Ｒｅ、Ｚｒ、Ｖ、Ｔｉ、Ｃｒ、Ｒｕ、Ｒｈ、Ｏｓ、Ｉｒ、Ｎｄ、およびＨｆから選択される少なくとも１つの耐熱材料を含む、請求項２７または２８に記載の物品。
【請求項３０】
前記第１の層が、鋼を含み、その実質的にすべてが、焼戻しマルテンサイト相、フェライト相、およびオーステナイト相から選択される少なくとも１つの相を有する、請求項２７〜２９のいずれか１項に記載の物品。
【請求項３１】
前記第１の層の鋼が、マルテンサイト鋼、フェライト鋼、オーステナイト鋼、酸化物分散鋼、Ｔ９１鋼、Ｔ９２鋼、ＨＴ９鋼、３４６鋼、および３０４鋼から選択される少なくとも１つの鋼を含む、請求項２７〜３０のいずれか１項に記載の物品。
【請求項３２】
前記核物質と前記壁要素とが機械的に結合されている、請求項２７〜３１のいずれか１項に記載の物品。
【請求項３３】
前記外部環境が溶融ナトリウムを含み、鋼の前記第１の層が、前記第２の層におけるナトリウムとバナジウムとの間の接触を防止する、請求項２７〜３２のいずれか１項に記載の物品。
【請求項３４】
前記第１の層および前記第２の層が、前記第３の層の両側に機械的に結合される、請求項２７〜３３のいずれか１項に記載の物品。
【請求項３５】
前記核物質が少なくとも９０重量％のＵを含む、請求項２７〜３４のいずれか１項に記載の物品。
【請求項３６】
前記核物質が核燃料であり、前記物品が核燃料素子である、請求項２７〜３５のいずれか１項に記載の物品。
【請求項３７】
前記第３の層が、以下からなる、請求項２７〜３６のいずれか１項に記載の物品：
少なくとも９９．９重量％のＮｉ、
残りは他の元素であり、前記第３の層の材料は、０．０５重量％以下のこれらの他の元素の各々を含み、これらの他の元素の合計は、０．１重量％以下である。
【請求項３８】
前記第３の層が、以下からなる、請求項２７〜３６のいずれか１項に記載の物品：
少なくとも９０．０重量％のＮｉ、
残りは他の元素であり、前記第３の層の材料は、これらの他の元素の各々を５．０重量％以下含み、これらの他の元素の合計は、１０．０重量％以下である。
【請求項３９】
前記第３の層が、以下からなる、請求項２７〜３６のいずれか１項に記載の物品：
少なくとも９９．９重量％のＣｒ、
残りは他の元素であり、前記第３の層の材料は、０．０５重量％以下のこれらの他の元素の各々を含み、これらの他の元素の合計は、０．１重量％以下である。
【請求項４０】
前記第３の層が、以下からなる、請求項２７〜３６のいずれか１項に記載の物品：
少なくとも９０．０重量％のＣｒ、
残りは他の元素であり、前記第３の層の材料は、これらの他の元素の各々を５．０重量％以下含み、これらの他の元素の合計は、１０．０重量％以下である。
【請求項４１】
前記第２の層が、以下からなる、請求項２７〜３６のいずれか１項に記載の物品：
０．００１−０．５重量％のＣ、
残りはＶおよび他の元素であり、前記第２の層はこれらの他の元素の各々を０．１重量％以下含み、これらの他の元素の合計は、０．５重量％以下である。
【請求項４２】
鋼の第１の層と、
鋼の前記第１の層の上に少なくとも０．００１重量％の炭素がドープされたバナジウムの第２の層であって、ＶおよびＣ以外の他の元素を０．５重量％以下有する第２の層と、
からなる、壁要素。
【請求項４３】
前記第１の層と前記第２の層との間の第３の層であって、ニッケル、ニッケル合金、ク
ロム、クロム合金、ジルコニウムまたはジルコニウム合金からなる第３の層を含む、請求項４２に記載の壁要素。
【請求項４４】
前記第２の層が、以下からなる、請求項４２または４３に記載の壁要素：
０．００１−０．５重量％のＣ、
残りはＶおよび他の元素であり、前記第２の層のドープされたバナジウムは、０．１重量％以下のこれらの他の元素の各々を含み、これらの他の元素の合計は、０．５重量％以下である。
【請求項４５】
前記第２の層の前記ドープされたバナジウムが、０．１〜０．３重量％のＣを含む、請求項４２〜４４のいずれか１項に記載の壁要素。
【請求項４６】
前記第１の層の鋼が、焼戻マルテンサイト鋼、フェライト鋼、オーステナイト鋼、酸化物分散強化鋼、Ｔ９１鋼、Ｔ９２鋼、ＨＴ９鋼、３１６鋼、および３０４鋼から選択される、請求項４２〜４５のいずれか１項に記載の壁要素。
【請求項４７】
前記第１の層の鋼が、以下からなる、請求項４２〜４６のいずれか１項に記載の壁要素：
９．０−１２．０重量％のＣｒ、
０．００１−２．５重量％Ｗ、
０．００１−２．０重量％のＭｏ、
０．００１−０．５重量％のＳｉ、
０．５重量％までのＴｉ、
０．５重量％までのＺｒ、
０．５重量％までのＶ、
０．５重量％までのＮｂ、
０．３重量％までのＴａ、
０．１重量％までのＮ、
０．３重量％までのＣ、
０．０１重量％までのＢ、
残りはＦｅおよび他の元素であり、鋼はこれらの他の元素の各々を０．１５重量％以下含み、これらの他の元素の合計は、０．３５重量％以下である。
【請求項４８】
前記鋼が、Ｔｉ、Ｚｒ、Ｖ、Ｎｂ、ＴａまたはＢの炭化物析出物、Ｔｉ、Ｚｒ、Ｖ、ＮｂまたはＴａの窒化物析出物、および／またはＴｉ、Ｚｒ、Ｖ、ＮｂまたはＴａの炭窒化物析出物のうちの１つ以上を含み、および／または前記第２の層のドープされたバナジウムが、Ｃｒ、Ｔｉおよび／または他の元素の１つ以上の炭化物析出物を含む、請求項４２〜４７のいずれか１項に記載の壁要素。
【請求項４９】
前記第２の層は、前記第１の層の厚さの０．１％〜５０％の厚さを有する、請求項４２に記載の壁要素。
【請求項５０】
前記第２の層は、前記第１の層の厚さの１％〜５％の厚さを有する、請求項４２〜４９のいずれか１項に記載の壁要素。
【請求項５１】
前記壁要素は、内表面および外面を有する管の形態であり、前記第１の層は、前記管の内表面を形成し、前記第２の層は、前記管の外面を形成する、請求項４２〜５０のいずれか１項に記載の壁要素。
【請求項５２】
更に、前記管の内部に、ある量の核物質を含む、請求項５１に記載の壁要素。
【請求項５３】
前記核物質が、Ｕ、Ｔｈ、Ａｍ、Ｎｐ、およびＰｕから選択される１つ以上の元素を含む、請求項５２に記載の壁要素。
【請求項５４】
前記核物質が、Ｎｂ、Ｍｏ、Ｔａ、Ｗ、Ｒｅ、Ｚｒ、Ｖ、Ｔｉ、Ｃｒ、Ｒｕ、Ｒｈ、Ｏｓ、Ｉｒ、Ｎｄ、およびＨｆから選択される少なくとも１つの耐熱材料を含む、請求項５２または５３に記載の壁要素。
【請求項５５】
核燃料を保持するためのコンテナであって、
燃料貯蔵領域を外部環境から分離する少なくとも１つの壁要素を含み、
前記壁要素は、少なくとも０．００１重量％の炭素でドープされたバナジウムの第２の層に取り付けられた鋼の第１の層を有し、０．５重量％以下の他の元素を有し、
前記壁要素の前記第１の層は前記外部環境に接触し、前記第２の層は前記燃料貯蔵領域に接触する、コンテナ。
【請求項５６】
前記コンテナは、容器を形成するために、１つ以上の連続的に接続された壁要素によって画定される形状を有する、請求項５５に記載のコンテナ。
【請求項５７】
前記コンテナは円筒状の管として形成され、少なくとも１つの壁要素が前記管の円筒壁を形成し、前記燃料貯蔵領域が前記管の内側である、請求項５５または５６に記載のコンテナ。
【請求項５８】
前記コンテナは底壁と１つ以上の側壁とを含み、少なくとも１つの壁要素が前記コンテナの底壁を形成する、請求項５５〜５７のいずれか１項に記載のコンテナ。
【請求項５９】
前記コンテナが底壁と１つ以上の側壁とを含み、少なくとも１つの壁要素が前記コンテナの１つ以上の側壁のうちの少なくとも１つを形成する、請求項５５〜５８のいずれか１項に記載のコンテナ。
【請求項６０】
鋼の第１の層と、
鋼の第１の層の上のバナジウム合金の第２の層であって、鋼の前記第１の層が、第２の層の厚さの０．１％〜５０％である、第２の層と、
からなる、壁要素。
【請求項６１】
前記第１の層と前記第２の層との間の第３の層であって、ニッケル、ニッケル合金、クロム、クロム合金、ジルコニウムまたはジルコニウム合金からなる第３の層を含む、請求項６０に記載の壁要素。
【請求項６２】
前記第２の層が、バナジウム合金Ｖ−２０Ｔｉ、Ｖ−１０Ｃｒ−５Ｔｉ、Ｖ−１５Ｃｒ−５Ｔｉ、Ｖ−４Ｃｒ−４Ｔｉ、Ｖ−４Ｃｒ−４Ｔｉ  ＮＩＦＳ  Ｈｅａｔｓ  １および２、Ｖ−４Ｃｒ−４Ｔｉ  ＵＳ  Ｈｅａｔｓ  ８３２６６５、８９２３８６４、ならびにＶ−４Ｃｒ−４Ｔｉ  Ｈｅａｔｓ  ＣＥＡ−Ｊ５７から選択される、請求項６０または６１に記載の壁要素。
【請求項６３】
前記第２の層が、以下からなる、請求項６２に記載の壁要素：
３．０−５．０重量％のＣｒ、
３．０−５．０重量％のＴｉ、および
０．０２重量％以下のＣ、
残りはＶおよび他の元素であり、バナジウム合金は、０．１重量％以下のこれらの他の元素の各々を含み、これらの他の元素の合計は、０．５重量％以下である。
【請求項６４】
前記第２の層が、以下からなる、請求項６２に記載の壁要素：
３．５−４．５重量％のＣｒ、
３．５−４．５重量％のＴｉ、
０．０４−０．１重量％のＳｉ、
０．０２重量％までのＯ、
０．０２重量％までのＮ、
０．０２重量％までのＣ、
０．０２重量％までのＡｌ、
０．０２重量％までのＦｅ、
０．００１重量％までのＣｕ、
０．００１重量％までのＭｏ、
０．００１重量％までのＮｂ、
０．００１重量％までのＰ、
０．００１重量％までのＳ、および
０．０００２重量％以下のＣｌ、
残りはＶおよび他の元素であり、バナジウム合金は、０．００１重量％以下のこれらの他の元素の各々を含み、これらの他の元素の合計は、０．０１重量％以下である。
【請求項６５】
前記第１の層の鋼が、焼戻マルテンサイト鋼、フェライト鋼、オーステナイト鋼、酸化物分散強化鋼、Ｔ９１鋼、Ｔ９２鋼、ＨＴ９鋼、３１６鋼、および３０４鋼から選択される、請求項６０〜６４のいずれか１項に記載の壁要素。
【請求項６６】
前記第１の層の鋼が、以下からなる、請求項６０〜６４のいずれか１項に記載の壁要素：
９．０−１２．０重量％のＣｒ、
０．００１−２．５重量％Ｗ、
０．００１−２．０重量％のＭｏ、
０．００１−０．５重量％のＳｉ、
０．５重量％までのＴｉ、
０．５重量％までのＺｒ、
０．５重量％までのＶ、
０．５重量％までのＮｂ、
０．３重量％までのＴａ、
０．１重量％までのＮ、
０．３重量％までのＣ、
０．０１重量％までのＢ、
残りはＦｅおよび他の元素であり、鋼はこれらの他の元素の各々を０．１５重量％以下含み、これらの他の元素の合計は、０．３５重量％以下である。
【請求項６７】
前記鋼が、Ｔｉ、Ｚｒ、Ｖ、Ｎｂ、ＴａまたはＢの炭化物析出物、Ｔｉ、Ｚｒ、Ｖ、ＮｂまたはＴａの窒化物析出物、および／またはＴｉ、Ｚｒ、Ｖ、ＮｂまたはＴａの炭窒化物析出物のうちの１つ以上を含み、および／またはバナジウム合金が、Ｃｒ、Ｔｉおよび／または他の元素の１つ以上の炭化物析出物を含む、請求項６０〜６６のいずれか１項に記載の壁要素。
【請求項６８】
前記第１の層は、前記第２の層の厚さの１％〜５％の厚さを有する、請求項６０〜６７のいずれか１項に記載の壁要素。
【請求項６９】
前記壁要素は、内表面および外面を有する管の形態であり、前記第１の層は、前記管の内表面を形成し、前記第２の層は、前記管の外面を形成する、請求項６０〜６８のいずれか１項に記載の壁要素。
【請求項７０】
核燃料を保持するためのコンテナであって、
燃料貯蔵領域を外部環境から分離する少なくとも１つの壁要素を含み、
前記壁要素は、バナジウム合金の第２の層に取り付けられた鋼の第１の層であって、鋼の前記第１の層が前記第２の層の厚さの０．１％〜５０％である、鋼の第１の層を有し、
壁の前記第１の層は前記外部環境に接触し、前記第２の層は前記燃料貯蔵領域に接触する、コンテナ。
【請求項７１】
前記コンテナは、容器を形成するために、１つ以上の連続的に接続された壁要素によって画定される形状を有する、請求項７０に記載のコンテナ。
【請求項７２】
前記コンテナは円筒状の管として形成され、少なくとも１つの壁要素が前記管の円筒壁を形成し、前記燃料貯蔵領域が前記管の内側である、請求項７０または７１に記載のコンテナ。
【請求項７３】
前記コンテナは底壁と１つ以上の側壁とを含み、少なくとも１つの壁要素が前記コンテナの底壁を形成する、請求項７０〜７２のいずれか１項に記載のコンテナ。
【請求項７４】
前記コンテナは底壁と１つ以上の側壁とを含み、少なくとも１つの壁要素が前記コンテナの１つ以上の側壁のうちの少なくとも１つを形成する、請求項７０〜７３のいずれか１項に記載のコンテナ。
【請求項７５】
物品であって、
ある量の核物質と、
核燃料の外部に配置され、核物質の少なくとも一部を外部環境から分離する壁要素とを含み、前記壁要素は、
鋼の第１の層と、
鋼の前記第１の層と核物質との間のバナジウム合金の第２の層であって、鋼の前記第１の層が第２の層の厚さの０．１％〜５０％であり、鋼の前記第１の層が第２の層を前記外部環境から分離する第２の層と、
を含む、物品。
【請求項７６】
前記核物質が、Ｕ、Ｔｈ、Ａｍ、Ｎｐ、およびＰｕのうちの少なくとも１つを含む、請求項７５に記載の物品。
【請求項７７】
前記第１の層が、マルテンサイト鋼、フェライト鋼、オーステナイト鋼、酸化物分散鋼、Ｔ９１鋼、Ｔ９２鋼、ＨＴ９鋼、３１６鋼、および３０４鋼から選択される少なくとも１つの鋼を含む、請求項７５または７６に記載の物品。
【請求項７８】
前記核燃料と前記壁要素とが機械的に結合されている、請求項７５〜７７のいずれか１項に記載の物品。
【請求項７９】
前記外部環境が溶融ナトリウムを含み、鋼の前記第１の層が、前記第２の層におけるナトリウムとバナジウム合金との間の接触を防止する、請求項７５〜７８のいずれか１項に記載の物品。
【請求項８０】
前記第１の層と前記第２の層とが機械的に結合されている、請求項７５〜７９のいずれか１項に記載の物品。
【請求項８１】
前記核物質が少なくとも９０重量％のＵを含む、請求項７５〜８０のいずれか１項に記載の物品。
【請求項８２】
前記核物質が核燃料であり、前記物品が核燃料素子である、請求項７５〜８１のいずれか１項に記載の物品。
【請求項８３】
請求項７５〜８２のいずれか１項に記載の物品を含む、発電原子炉。
【請求項８４】
核物質を外部環境から分離するための壁要素を製造する方法であって、
少なくとも鋼の層を含む第１の層を製造する製造ステップと、
前記第１の層を、少なくともバナジウム合金層を含む第２の層に接続する接続ステップと、
を含む、方法。
【請求項８５】
前記第２の層を前記第１の層に接続する前に、前記第２の層を製造することを含む、請求項８４に記載の方法。
【請求項８６】
前記第１の層を前記第２の層に接続するステップは、前記鋼の層を前記バナジウム合金層に接続することを含む、請求項８４または８５に記載の方法。
【請求項８７】
前記第１の層を製造するステップは、クロム層に接続された前記鋼の層からなる前記第１の層を製造することを含み、
前記第１の層を前記第２の層に接続するステップは、前記クロム層が前記鋼の層と前記バナジウム合金層との間にあるように、前記第１の層を前記第２の層に接続することを含む、請求項８４〜８６のいずれか１項に記載の方法。
【請求項８８】
前記第２の層は、クロム層に接続されたバナジウム合金層からなり、
前記第１の層を前記第２の層に接続するステップは、前記クロム層が前記鋼の層と前記バナジウム合金層との間にあるように、前記第１の層を前記第２の層に接続することを含む、請求項８４〜８７のいずれか１項に記載の方法。